СТРОИТЕЛЬНО-ОТДЕЛОЧНЫЙ МАТЕРИАЛ

Полезная модель относится к области гражданского и промышленного строительства, а именно к производству строительных и отделочных материалов и предназначено для отделки наружных и внутренних поверхностей зданий и сооружений.
Известно теплоизоляционное покрытие для облицовки стен, включающее теплоизоляционные плиты, прикрепленные к несущей стенке здания, покрытые с внешней стороны защитным слоем штукатурки с армированием сеткой (Патент РФ №2235838, МПК E04F 13/08, С04В 38/08. Теплоизоляционное покрытие для облицовки стен / М.И. Кнунянц. - опубл. 10.09.04, Бюл. №25). Процесс нанесения покрытия отличается повышенной сложностью, требует больших трудозатрат при облицовке стен, а само покрытие имеет низкие гидроизоляционные свойства и невысокую долговечность, которая обусловлена наличием большого количества стыковых швов.
Известен строительно-отделочный материал, включающий внутренний слой из пенополистирола, фиксирующий слой (в виде двух слоев, один из которых с армирующей сеткой) с фиксирующими веществами и наружный слой в виде двух слоев картона. Слои соединены между собой неразъемно. Дополнительно на наружный слой может быть нанесено отделочное покрытие или защитный теплозвукоизолирующий слой (П.м. №55819 РФ, МПК E04F 13/00. Материал строительно-отделочный (варианты) / С.Ю. Дианов. - опубл. 27.08.06, Бюл. №24). Данный материал имеет ряд существенных недостатков, обусловленных его конструктивными особенностями:
- невысокие эксплуатационные характеристики (недолговечность, низкие механические и гидроизоляционные свойства, низкая пожаробезопасность) из-за наличия слоев на основе картона;
- сложность, высокая стоимость и повышенные трудозатраты при изготовлении из-за наличия нескольких наружных, фиксирующих и дополнительных слоев.
Наиболее близким по технической сущности является строительно-отделочный материал (П.м. №92061 РФ, МПК E04F 13/00, Е04В 1/62, С04В 38/08. Строительно-отделочный материал Симонова / А.Ю. Симонов, А.Ю. Симонов. - опубл. 10.03.10, Бюл. №7), представляющий собой трехслойную композицию из внутреннего, фиксирующего и наружного слоев. Внутренний слой такого материала выполнен из стеклоткани, фиксирующий - представляет собой полиуретановый клей, а наружный - сыпучий материал заданной фракции. При этом все слои соединены неразъемно посредством фиксирующего слоя. Данный материал лишен недостатков, присущих предыдущим материалам. Недостатком строительно-отделочного материала, принятого за прототип, является его низкая паропроницаемость, обусловленная использованием в его составе стеклоткани и полиуретанового клея, а также высокая себестоимость из-за использования дорогостоящей стеклоткани.
Технической задачей, на решение которой направлена заявляемая полезная модель, является повышение эксплуатационных характеристик материала и снижение его себестоимости.
Решение поставленной задачи достигается за счет того, что строительно-отделочный материал содержит внутренний, фиксирующий и наружный слои, соединенные между собой неразъемно, причем внутренний слой представляет собой паропроницаемую тканевую основу из материала растительного происхождения, фиксирующий слой выполнен в виде нанесенного на тканевую основу паропроницаемого слоя композиционного материала с полимерной матрицей в виде полиуретанового клея расчетной толщины и наполнителя в виде органо-минерального порошка, а наружный слой представляет собой сыпучий материал заданного гранулометрического состава.
Техническим результатом, обеспечиваемым приведенной совокупностью признаков, является повышение паропроницаемости материала и снижение его себестоимости.
Сущность полезной модели поясняется изображенной на фиг. 1 структурой строительно-отделочного материала.
Строительно-отделочный материал содержит внутренний слой 1, представляющий собой паропроницаемую тканевую основу из материала растительного происхождения, фиксирующий слой, выполненный в виде нанесенного на слой 1 слоя 2 из паропроницаемого композиционного материала с полимерной матрицей в виде полиуретанового клея расчетной толщины и наполнителя в виде органо-минерального порошка, а наружный слой 3 представляет собой защитный слой из нанесенного на слой 2 сыпучего материала заданного гранулометрического состава.
В качестве тканевой основы 1 могут быть использованы 100% льняное, джутовое полотна, а также полотна на основе волокон льна и джута, взятых в различных пропорциях. Коэффициент паропроницаемости таких волокон составляет 0,4-0,5 мг/(м·ч·Па), что в несколько раз превышает паропроницаемость покрываемых стен и способствует поддержанию оптимального влажностного режима внутри помещений, а также предотвращает разрушение стен. Слой 2 представляет собой композиционный материал, матрицей которого является полиуретановый клей, а в качестве наполнителя используются органо-минеральные добавки, например, кизельгур, концентрация которого составляет до 10% от общей массы клея. Такое армирование позволяет существенно повысить паропроницаемость полиуретановой композиции.
Изготавливают строительно-отделочный материал следующим образом. На рабочий стол укладывается слой 1, полотно расправляется и на него любым известным способом наносится фиксирующий слой 2 расчетной толщины. На незатвердевший слой 2 наносится сыпучий материал в виде каменной, стеклянной или полимерной крошки заданного гранулометрического состава для образования защитного наружного слоя 3 (толщина слоя 2 может изменяться до 6,0 мм в зависимости от гранулометрического состава сыпучего материала, используемого при формировании слоя 3). Затем готовый материал разрезается на мерные полосы, причем длина полос может задаваться заказчиком в зависимости от размера отделочных поверхностей. После чего, материал сворачивается в рулоны и маркируется.
Предлагаемый строительно-отделочный материал монтируется порулонно или панелями на деревянные, бетонные, кирпичные поверхности, поверхности из гипсобетонных блоков, цементно-стружечных, ориентированно-стружечных и т.п. плит. Материал отличает конструктивная простота, низкая стоимость исходных материалов и невысокие трудозатраты при изготовлении и монтаже покрытия, а так же возможность дизайнерского оформления наружного слоя покрытия.